(57)【特許請求の範囲】
【請求項１】
電動モータの出力を減速して伝達する減速ギヤ機構を備える電動パワーステアリング装置であって、
前記減速ギヤ機構は、ギヤ歯が樹脂部で形成されたギヤを備え、
前記ギヤは、芯管の外周部に前記樹脂部が一体に形成されており、
前記ギヤは、ウォームホイールであり、前記ウォームホイールに噛合する金属製のウォームを備え、前記ウォームに硬質化処理が施されておらず、
前記樹脂部は、引張強度が２ＧＰａ以上で、且つ引張弾性率が５０ＧＰａ以上の有機繊維材を１０〜４０重量％含有する樹脂組成物により形成され、
前記有機繊維材が、パラ系アラミド繊維、ポリアリレート繊維、及びポリパラフェニレンベンズビスオキサザール（ＰＢＯ）繊維から選ばれる少なくとも１つであると共に、ウレタン樹脂、エポキシ樹脂、アクリル樹脂、及びビスマレイミド樹脂から選ばれる少なくとも１つのサイジング剤で処理され、
前記有機繊維材の長さは、７〜１１ｍｍに設定され、
前記樹脂組成物のベース樹脂は、熱可塑性樹脂であることを特徴とする電動パワーステアリング装置。
【発明の詳細な説明】
【技術分野】
【０００１】
本発明は、電動モータの出力を減速して伝達する減速ギヤ機構を備える電動パワーステアリング装置に関する。
【背景技術】
【０００２】
自動車等に組み込まれる電動パワーステアリング装置には、電動モータに比較的高速回転、低トルクのものが使用されるため、電動モータとステアリングシャフトとの間に減速ギヤ機構が組み込まれている。この減速ギヤ機構としては、平歯車やその他の歯車を使用したものも知られているが、一組で大きな減速比が得られる等の理由から、ウォームとウォームに噛み合うウォームホイールとから構成される減速ギヤ機構を使用するのが一般的である。ここで、ウォームは電動モータの回転軸に連結される駆動ギヤであり、ウォームホイールは従動ギヤである。
【０００３】
このような減速ギヤ機構では、ウォームホイールとウォームの両方を金属製にすると、ステアリングホイールの操作時に歯打ち音や振動音等の不快音が発生するという不具合を生じることから、従来においては、ウォームを金属製とした場合は、ウォームホイールとして、金属製の芯管の外周部にギヤ歯を有する樹脂部を一体に成形したものを使用することで騒音対策を行っている。
【０００４】
上記樹脂部の樹脂組成物としては、ポリアミド６、ポリアミド６６、ポリアセタール、ポリエーテルエーテルケトン（ＰＥＥＫ）、ポリフェニレンサルファイド（ＰＰＳ）等のベース樹脂に、ガラス繊維や炭素繊維等の繊維強化材を配合した材料や、繊維強化材を含有しないＭＣ（モノマーキャスト）ナイロン（登録商標）、ポリアミド６、ポリアミド６６等の材料が提案されている。しかし、近年では、耐疲労性、寸法安定性やコストを考慮して、繊維強化材を含有しないＭＣナイロン（登録商標）や、繊維強化材としてガラス繊維を含有するポリアミド６、ポリアミド６６、ポリアミド４６等が主流になっている（例えば、特許文献１参照）。
【０００５】
しかしながら、小型高出力な自動車に搭載するために、電動パワーステアリング装置がコンパクトになってきており、それに伴い減速ギヤ機構のギヤ比を大きくする必要が出てきている。その結果、ウォームホイールのギヤ歯とウォームのギヤ歯との間の接触面圧が増大し、その接触部分で発生する摺動音が問題になりつつある。
【０００６】
このような摺動音の低減対策として、ポリフェニレンサルファイド（ＰＰＳ）やポリアミドなどの合成樹脂に強化繊維材を含有させたものをエラストマー変性して弾性率を下げた樹脂組成物を用いてウォームホイールを作製する技術が提案されている（例えば、特許文献２参照）。
【先行技術文献】
【特許文献】
【０００７】
【特許文献１】特公平６−６０６７４号公報
【特許文献２】特開平１０−１４１４７７号公報
【発明の概要】
【発明が解決しようとする課題】
【０００８】
しかしながら、上記特許文献２では、エラストマー変性された合成樹脂強化材は、エラストマー変性したことで弾性率は低下したものの、引張強度，曲げ強度，疲労強度等の強度も低下するため、樹脂製のギヤ歯部分に連続して圧縮・引張・曲げ応力が作用する電動パワーステアリング装置用減速ギヤの信頼性を低下させる問題があった。
【０００９】
また、強化繊維材として、一般的な鉄鋼材料より硬質なガラス繊維や炭素繊維を使用しているため、ウォームホイールに噛合する鉄製のウォームのギヤ歯面に生じる摩耗量が大きくなり、それによって更に摺動音が大きくなることが懸念される。また、この摩耗を抑制するために、金属製のウォームのギヤ歯面に硬質化処理等を施すことも行われているが、コストアップにつながる。
【００１０】
さらに、合成樹脂に含有している強化繊維材が剛直で減衰特性が低いために、合成樹脂強化材全体としても、摺動音の低減効果は十分なものではなかった。
【００１１】
本発明は、このような不都合を解消するためになされたものであり、その目的は、減速ギヤ機構の摺動音を低減することができ、静音性を向上することができる電動パワーステアリング装置を提供することにある。
【課題を解決するための手段】
【００１２】
本発明の上記目的は、電動モータの出力を減速して伝達する減速ギヤ機構を備える電動パワーステアリング装置であって、減速ギヤ機構は、ギヤ歯が樹脂部で形成されたギヤを備え、ギヤは、芯管の外周部に樹脂部が一体に形成されており、ギヤは、ウォームホイールであり、ウォームホイールに噛合する金属製のウォームを備え、ウォームに硬質化処理が施されておらず、樹脂部は、引張強度が２ＧＰａ以上で、且つ引張弾性率が５０ＧＰａ以上の有機繊維材を１０〜４０重量％含有する樹脂組成物により形成され、有機繊維材が、パラ系アラミド繊維、ポリアリレート繊維、及びポリパラフェニレンベンズビスオキサザール（ＰＢＯ）繊維から選ばれる少なくとも１つであると共に、ウレタン樹脂、エポキシ樹脂、アクリル樹脂、及びビスマレイミド樹脂から選ばれる少なくとも１つのサイジング剤で処理され、有機繊維材の長さは、７〜１１ｍｍに設定され、樹脂組成物のベース樹脂は、熱可塑性樹脂であることを特徴とする電動パワーステアリング装置の構成により達成される。
【発明の効果】
【００１３】
本発明の電動パワーステアリング装置によれば、少なくともギヤ歯が樹脂部で形成されたギヤを備え、樹脂部は、引張強度が２ＧＰａ以上で、且つ引張弾性率が５０ＧＰａ以上の有機繊維材を１０〜４０重量％含有する樹脂組成物により形成されるため、金属材料に対して傷付性がなく、且つ柔軟性を有するギヤを得ることができる。これにより、減速ギヤ機構の摺動音を低減することができ、静音性を向上することができる。
また、本発明の電動パワーステアリング装置によれば、また、ガラス繊維より低密度な有機繊維材を使用しているので、ウォームホイールの軽量化を図ることができる。さらに、金属製のウォームよりも柔軟な有機繊維材を使用しているので、ウォームの硬質化処理を省略することができ、製造コストを削減することができる。
また、本発明の電動パワーステアリング装置によれば、有機繊維材の長さは、７〜１１ｍｍに設定されているため、射出成形によって得られる樹脂部のギヤ歯内において、有機繊維材をより長い状態で存在させることができ、強度が高く好適であると共に、製造コストを削減することができる。
【図面の簡単な説明】
【００１４】
【図１】本発明に係る電動パワーステアリング装置の第１実施形態を説明するための概略構成図である。
【図２】図１に示す電動パワーステアリング装置に組み込まれる減速装置を説明するための一部切欠断面図である。
【図３】図２に示す減速ギヤ機構を説明するための斜視図である。
【図４】第２実施形態に係る減速ギヤ機構を説明するための斜視図である。
【図５】第３実施形態に係る減速ギヤ機構を説明するための斜視図である。
【図６】第４実施形態に係る減速ギヤ機構を説明するための斜視図である。
【図７】第５実施形態に係る減速ギヤ機構を説明するための斜視図である。
【発明を実施するための形態】
【００１５】
以下、本発明に係る電動パワーステアリング装置に組み込まれる減速ギヤ機構の各実施形態について、図面を参照して詳細に説明する。
【００１６】
（第１実施形態）
まず、図１〜図３を参照して、本発明に係る電動パワーステアリング装置に組み込まれる減速ギヤ機構の第１実施形態について説明する。
【００１７】
図１に示すように、本実施形態の電動パワーステアリング装置１０は、上部舵輪軸１１ａと下部舵輪軸１１ｂとで構成される舵輪軸（ステアリングシャフト）１１を備えており、この舵輪軸１１は、舵輪軸ハウジング１２の内部に軸芯回りに回転可能に支持される。舵輪軸ハウジング１２は、車室内部の所定位置に、その下部を前方に向けて傾斜した状態に固定される。
【００１８】
また、上部舵輪軸１１ａの上端には、不図示の舵輪が固定されている。さらに、上部舵輪軸１１ａと下部舵輪軸１１ｂとは、不図示のトーションバーにより結合されており、舵輪から上部舵輪軸１１ａを経て下部舵輪軸１１ｂに伝達される操蛇トルクがトーションバーに検出され、検出された操蛇トルクに基づいて減速装置２０の電動モータ１３の出力が制御される。
【００１９】
舵輪軸１１の下端には、継手１４，１５を介してラック・ピニオン式運動変換機構１６が取り付けられる。このラック・ピニオン式運動変換機構１６は、長手方向を車両の左右方向として車両前部のエンジンルーム内に略水平に配置され、軸方向に移動自在なラック軸１７と、ラック軸１７の軸芯に対して斜めに支持されてラック軸１７の歯部に噛合する歯部を有するピニオンを含むピニオン軸１８と、ラック軸１７とピニオン軸１８を支承する筒状のラック軸ケース１９と、を備える。
【００２０】
図２に示すように、減速装置２０内には、本実施形態の減速ギヤ機構３０が組み込まれている。この減速ギヤ機構３０は、ギヤであるウォームホイール３１と、ウォームホイール３１が噛合するウォーム３２と、を備え、ギヤケース３３に収納される。
【００２１】
また、ウォーム３２の両端部には、ウォーム軸３２ａ，３２ｂが一体に形成されており、ウォーム軸３２ａ，３２ｂは、軸受部３４ａ，３４ｂを介して回転可能に支持され、ウォーム軸３２ｂは、電動モータ１３の駆動軸１３ａにスプライン或いはセレーション結合される。そして、ウォームホイール３１の芯管３１ａが下部舵輪軸１１ｂに結合され、電動モータ１３の回転力がウォーム３２及びウォームホイール３１を経て下部舵輪軸１１ｂに減速されて伝達される。
【００２２】
ウォームホイール３１は、図３に示すように、金属製の芯管３１ａの外周部に後述する樹脂組成物からなる樹脂部３１ｂが射出成形等により一体に形成される。また、樹脂部３１ｂの外周面にはギヤ歯３１ｃが形成される。また、本実施形態では、ウォーム３２の材質は特に限定されず、例えば、金属製とすることができる。
【００２３】
そして、本実施形態では、樹脂部３１ｂは、引張強度が２ＧＰａ以上で、且つ引張弾性率が５０ＧＰａ以上の有機繊維材、例えば、表１に示すパラ系アラミド繊維、ポリアリレート繊維、及びポリパラフェニレンベンズビスオキサザール繊維等の有機繊維材を１０〜４０重量％含有する樹脂組成物により形成される。
【００２４】
【表１】
0005610015.tif 000002
【００２５】
パラ系アラミド繊維としては、具体的には、ポリパラフェニレンテレフタラミドと、それに第３成分としてジアミンを共重合させて延伸性等を改善したコポリパラフェニレン−３，４’−オキシジフェニレンテレフタラミドがある。ポリアリレート繊維は、二価フェノールと芳香族ジカルボン酸との重縮合物である全芳香族ポリエステル繊維のことである。ＰＢＯ繊維は、ポリパラフェニレンベンズビスオキサゾール（又はポリパラフェニレンベンゾビスオキサザール）繊維のことである。
【００２６】
引張強度が２ＧＰａ以上で、且つ引張弾性率が５０ＧＰａ以上の有機繊維材としては、表１に示すパラ系アラミド繊維、ポリアリレート繊維、及びポリパラフェニレンベンズビスオキサザール繊維以外に、超高分子量ポリエチレン繊維やＰＡＮ系炭素繊維がある。但し、超高分子量ポリエチレン繊維は、融点が１４０℃程度であるため、使用時に軟化する可能性がある。また、ＰＡＮ系炭素繊維は、繊維自体が剛直であるため、鉄系の相手材を傷付ける可能性があり、また、減衰特性も劣るため、適用は好ましくない。さらに、メタ系アラミド繊維は、強度不十分のため、適用に好ましくない。
【００２７】
これに対して、表１に示すパラ系アラミド繊維、ポリアリレート繊維、及びポリパラフェニレンベンズビスオキサザール繊維は、高強度でありながら柔軟性を有し、繊維自体の減衰特性に優れるため、これを有機繊維材としてベース樹脂に含有させることで、合成樹脂強化材全体の減衰特性を格段に向上させることができ、摺動音の低減が可能となる。
【００２８】
また、本実施形態では、表１に示すパラ系アラミド繊維、ポリアリレート繊維、及びポリパラフェニレンベンズビスオキサザール繊維は、ベース樹脂との接着性を向上させるために、繊維表面にウレタン樹脂、エポキシ樹脂、アクリル樹脂、ビスマレイミド樹脂から選ばれる少なくとも１つのサイジング剤で処理されている。
【００２９】
また、有機繊維材の繊維径は、平均直径で６〜２１μｍが好ましく、より好ましくは８〜１５μｍである。有機繊維材の平均直径が６μｍ未満の場合は、繊維径が細すぎて一本あたりの強度が低くなり、安定した製造が難しく実用性が低い。一方、有機繊維材の平均直径が２１μｍを越える場合は、繊維一本あたりの強度は増加するものの、繊維が太く、また、本数が少なくなるため、樹脂部３１ｂのギヤ歯３１ｃの均一な樹脂強化が困難になり、好ましくない。
【００３０】
有機繊維材の長さは、樹脂部３１ｂのギヤ歯３１ｃ内でできるだけ長い状態で存在することが強度の面では好適である。その点では、樹脂部３１ｂの射出成形に用いるペレットは、有機繊維材の１〜３ｍｍ程度の短繊維（チョップドストランド）がランダムに分散した短繊維ペレット（ペレット長：約３ｍｍ）に比べて、有機繊維材がペレットに対して平行に配向している長繊維ペレット（ペレット長が７〜１１ｍｍ）を用いた方が、射出成形によって得られる樹脂部３１ｂのギヤ歯３１ｃ内において、有機繊維材をより長い状態で存在させることが可能であり、強度が高く好適であると共に、製造コストを削減可能である。
【００３１】
なお、表１に示す有機繊維材の一部に、鉄系材料への傷付性がなく強度が低いものの耐熱性に優れる高耐熱性有機繊維材を混在させてもよい。具体的には、ポリフェニレンサルファイド（ＰＰＳ）繊維やポリイミド（ＰＩ）繊維等である。
【００３２】
樹脂部３１ｂを形成する樹脂組成物中の有機繊維材の含有量は、樹脂組成物全体の１０重量％以上４０重量％以下、より好ましくは１５重量％以上３０重量％以下である。有機繊維材の含有量が１０重量％未満であると、機械的強度の向上があまり得られず、樹脂ギヤとしての実用性が低い。一方、有機繊維材の含有量が４０重量％を超えると、溶融成形時の樹脂組成物の流動性を充分に確保することが困難となり、射出成形等で成形する場合、生産性等に影響を及ぼし、好ましくない。
【００３３】
また、樹脂部３１ｂを形成する樹脂組成物のベース樹脂としては、一定以上の耐熱性を有する熱可塑性樹脂を使用することができる。また、ギヤ歯３１ｃとして要求される耐疲労性を満足するために、結晶性樹脂が好適であり、具体的には、ポリアミド樹脂、ポリフェニレンサルファイド（ＰＰＳ）樹脂、ポリエーテルエーテルケトン（ＰＥＥＫ）樹脂等である。
【００３４】
ポリアミド樹脂としては、ポリアミド６、ポリアミド６６、ポリアミド４６等の耐疲労性に優れる分子構造中にアミド結合を多く含有する脂肪族ポリアミド樹脂の他、吸水による寸法変化を抑えることを優先する場合は、より低吸水な芳香族ポリアミド樹脂、或いは分子構造中にアミド結合が少ない脂肪族ポリアミド、いわゆるハイナイロンを使用するとより好適である。ハイナイロンとしては、融点が２００℃のポリアミド６１０、ポリアミド６１２等を好適に使用することができる。芳香族ポリアミド樹脂としては、ポリアミド６Ｔ／６Ｉ等の変性ポリアミド６Ｔ、ポリアミドＭＸＤ６、ポリアミド９Ｔ、ポリアミド４Ｔ等を使用することができる。
【００３５】
なお、表１に示す有機繊維材の他に、樹脂の熱劣化等を防止する添加剤を別途添加してもよい。添加剤としては、アミン系酸化防止剤、フェノール系酸化防止剤、ヨウ化銅−ヨウ化カリウム系熱安定剤等を例示できる。これらの中で、アミン系酸化防止剤、ヨウ化銅−ヨウ化カリウム系熱安定剤は、耐熱性の向上効果が大きく、より好適である。
【００３６】
また、芯管３１ａと樹脂部３１ｂとの密着性の向上と芯管３１ａの境界部の滑り抜け防止を目的として、芯管３１ａの外周面には、予めショットブラストやローレット加工等を施しておいてもよい。この場合、特にローレット加工が好ましく、ローレット加工のＶ字状溝の深さは０．２〜０．８ｍｍ、特に０．３〜０．７ｍｍが適当である。
【００３７】
以上説明したように、本実施形態の電動パワーステアリング装置１０によれば、ウォームホイール３１の樹脂部３１ｂは、引張強度が２ＧＰａ以上で、且つ引張弾性率が５０ＧＰａ以上の有機繊維材を１０〜４０重量％含有する樹脂組成物により形成されるため、金属材料に対して傷付性がなく、且つ柔軟性を有するウォームホイール３１を得ることができる。これにより、減速ギヤ機構３０の摺動音を低減することができ、静音性を向上することができる。また、ガラス繊維より低密度な有機繊維材を使用しているので、ウォームホイール３１の軽量化を図ることができる。さらに、金属製のウォーム３２よりも柔軟な有機繊維材を使用しているので、ウォーム３２の硬質化処理を省略することができ、製造コストを削減することができる。
【００３８】
（第２実施形態）
また、本発明に係る電動パワーステアリング装置に組み込まれる減速ギヤ機構の第２実施形態として、図４に示すように、減速ギヤ機構は、平歯車を使用した減速ギヤ機構４０であってもよい。この減速ギヤ機構４０は、ギヤである第１平歯車４１と、第１平歯車４１が噛合する第２平歯車４２と、を備える。第１平歯車４１は、金属製の芯管４１ａの外周部に本実施形態の樹脂組成物からなる樹脂部４１ｂが射出成形等により一体に形成され、この樹脂部４１ｂの外周面にギヤ歯４１ｃが形成される。
【００３９】
（第３実施形態）
また、本発明に係る電動パワーステアリング装置に組み込まれる減速ギヤ機構の第３実施形態として、図５に示すように、減速ギヤ機構は、はすば歯車を使用した減速ギヤ機構５０であってもよい。この減速ギヤ機構５０は、ギヤである第１はすば歯車５１と、第１はすば歯車５１が噛合する第２はすば歯車５２と、を備える。第１はすば歯車５１は、金属製の芯管５１ａの外周部に本実施形態の樹脂組成物からなる樹脂部５１ｂが射出成形等により一体に形成され、この樹脂部５１ｂの外周面にギヤ歯５１ｃが形成される。
【００４０】
（第４実施形態）
また、本発明に係る電動パワーステアリング装置に組み込まれる減速ギヤ機構の第４実施形態として、図６に示すように、減速ギヤ機構は、かさ歯車を使用した減速ギヤ機構６０であってもよい。この減速ギヤ機構６０は、ギヤである第１かさ歯車６１と、第１かさ歯車６１が噛合する第２かさ歯車６２と、を備える。第１かさ歯車６１は、金属製の芯管６１ａの外周部に本実施形態の樹脂組成物からなる樹脂部６１ｂが射出成形等により一体に形成され、この樹脂部６１ｂの外周面にギヤ歯６１ｃが形成される。
【００４１】
（第５実施形態）
また、本発明に係る電動パワーステアリング装置に組み込まれる減速ギヤ機構の第５実施形態として、図７に示すように、減速ギヤ機構は、ハイポイドギヤを使用した減速ギヤ機構７０であってもよい。この減速ギヤ機構７０は、ギヤである第１ハイポイドギヤ７１と、第１ハイポイド歯車７１が噛合する第２ハイポイドギヤ７２と、を備える。第１ハイポイドギヤ７１は、金属製の芯管７１ａの外周部に本実施形態の樹脂組成物からなる樹脂部７１ｂが射出成形等により一体に形成され、この樹脂部７１ｂの外周面にギヤ歯７１ｃが形成される。
【００４２】
なお、本発明は、上記各実施形態に例示したものに限定されるものではなく、本発明の要旨を逸脱しない範囲において適宜変更可能である。
例えば、上記第１実施形態では、芯管の外周部に樹脂部を一体成形したウォームホイールを例示したが、樹脂部のみでウォームホイールを構成してもよい。
【実施例】
【００４３】
次に、本発明の効果を確認するために、実施例１〜４及び比較例１〜３のウォームホイールについて摺動音の評価試験を行った。なお、ウォームホイールについては、図３に示すウォームホイール３１と同様のものを使用した。
【００４４】
（実施例１）
芯管３１ａ：深さ０．５ｍｍのローレット加工を施した外径６５ｍｍ、幅１６ｍｍのＳ４５Ｃ製。
樹脂部３１ｂ：ポリアミド６６（ベース樹脂）にパラ系アラミド繊維（サイジング剤処理されたコポリパラフェニレン−３，４’−オキシジフェニレンテレフタラミド、繊維径１２μｍ／本）を２０重量％含有させた樹脂組成物の長繊維強化ペレット（ペレット長：９ｍｍ＝繊維長さ）を用い、芯管３１ａをコアにしてディスクゲートでインサート成形（射出成形）して、外周部に切削代を残したはすば形状を有し、内径６９ｍｍ、外径８５ｍｍ、幅１７ｍｍの樹脂部３１ｂを成形し、その後、切削加工で樹脂部３１ｂの外周部にウォームホイールのギヤ歯３１ｃを形成する。
【００４５】
（実施例２）
ベース樹脂をポリアミドＭＸＤ６樹脂とした以外は、実施例１と同様にしてウォームホイールを作製した。
【００４６】
（実施例３）
樹脂部３１ｂ：ポリアミド９Ｔ（ベース樹脂）にサイジング剤処理されたポリアリレート繊維（クラレ製ベクトラン高強力タイプ、繊維径約１０μｍ／本、繊維長さ１ｍｍ）のカットファイバーを２０重量％含有させた樹脂組成物の短繊維強化ペレットを用いた以外は、実施例１と同様にしてウォームホイールを作成した。
【００４７】
（実施例４）
ベース樹脂を直鎖状ＰＰＳ樹脂とした以外は、実施例１と同様にしてウォームホイールを作製した。
【００４８】
（比較例１）
ポリアミド６６（ベース樹脂）にガラス繊維を２５重量％含有させた樹脂組成物（宇部興産（株）製ＵＢＥナイロン２０２０ＧＵ５、Ｃｕ系添加剤含有）を用いた以外は、実施例１と同様にしてウォームホイールを作成した。
【００４９】
（比較例２）
ポリアミド６６（ベース樹脂）にガラス繊維を２０重量％含有させた樹脂組成物（宇部興産（株）製ＵＢＥナイロン２０２０ＧＵ４、Ｃｕ系添加剤含有）９０重量％に対して１０重量％の酸変性ＥＰＤＭを添加したものを用いた以外は、実施例１と同様にしてウォームホイールを作成した（特開平１０−１４１４７７号公報）。
【００５０】
（比較例３）
直鎖状ＰＰＳ樹脂（ベース樹脂）に炭素繊維を２０重量％含有させた樹脂組成物（ポリプラスチック製フォートロン２１３０Ａ１）を用いた以外は、実施例１と同様にしてウォームホイールを作成した。
【００５１】
（摺動音評価）
実施例１〜４及び比較例１〜３のウォームホイールの各試験体を、図２に示す減速装置２０に組み込んで無響音室に放置し、電動モータ１３で減速装置２０を駆動して発生する騒音を指向性マイクで録音し、ＦＦＴ解析を実施した。周波数帯（５００〜１０００Ｈｚ）での平均騒音レベル（ＰＯＡ）［回転数は、２７０ｄｅｇ／ｓ］を、各試験体の曲げ弾性率と共に表２に示す。
【００５２】
【表２】
0005610015.tif 000003
【００５３】
表２から明らかなように、減衰特性に優れる有機繊維を含有する実施例１〜４は、比較例１〜３と比較して摺動音が低減されているのがわかり、特に、エラストマー変性されて曲げ弾性率が更に低下している比較例２と比較して、更に樹脂全体として減衰特性が向上し、摺動音が低下していることがわかった。
【符号の説明】
【００５４】
１０    電動パワーステアリング装置
２０    減速装置
３０    減速ギヤ機構
３１    ウォームホイール（ギヤ）
３１ａ  芯管
３１ｂ  樹脂部
３１ｃ  ギヤ歯
３２    ウォーム
【図１】
0005610015.tif 000004
【図２】
0005610015.tif 000005
【図３】
0005610015.tif 000006
【図４】
0005610015.tif 000007
【図５】
0005610015.tif 000008
【図６】
0005610015.tif 000009
【図７】
0005610015.tif 000010